(57)【要約】【課題】本発明の目的は、機械的強度、耐熱性に優れる上に、流動性に優れることから成形加工性に優れ、成形品とした際に発生するバリが低減されるポリアリーレンスルフィド樹脂組成物及びそれからなる成形品を提供することにある。【解決手段】ポリアリーレンスルフィド樹脂１００重量部に対し、繊維状充填剤１０〜１５０重量部及び有機オニウム塩０．３〜５．０重量部を配合してなることを特徴とするポリアリーレンスルフィド樹脂組成物を製造し、用いる。【選択図】    選択図なし【特許請求の範囲】
【請求項１】
ポリアリーレンスルフィド樹脂１００重量部に対し、繊維状充填剤１０〜１５０重量部及び有機オニウム塩０．３〜５．０重量部を配合してなることを特徴とするポリアリーレンスルフィド樹脂組成物。
【請求項２】
ポリアリーレンスルフィド樹脂が、直径１ｍｍ、長さ６０ｍｍのダイスを装着したキャピラリーレオメーターを用い３００℃で測定した非ニュートン指数１．１〜１．７を有するポリフェニレンスルフィド樹脂であることを特徴とする請求項１に記載のポリアリーレンスルフィド樹脂組成物。
（ここで、非ニュートン指数は、キャピラリーレオメーターにて温度３００℃、直径１ｍｍ、長さ６０ｍｍのダイスを用いて１０〜１０００（秒−１）の剪断速度に対する剪断応力をそれぞれ対数プロットした傾きから計算した。）
【請求項３】
繊維状充填剤が、繊維長０．１〜６ｍｍ、繊維径３〜２０μｍを有するガラス繊維及び／又は繊維長０．１〜９ｍｍ、繊維径１〜１５μｍを有する炭素繊維であることを特徴とする請求項１又は請求項２に記載のポリアリーレンスルフィド樹脂組成物。
【請求項４】
有機オニウム塩が、アンモニウム塩、ホスホニウム塩、複素芳香族環由来のオニウム塩からなる群から選ばれる少なくとも１種以上の有機オニウム塩であることを特徴とする請求項１〜請求項３のいずれかに記載のポリアリーレンスルフィド樹脂組成物。
【請求項５】
ポリアリーレンスルフィド樹脂１００重量部に対し、さらにカルナバワックス、ポリプロピレンワックス、ポリエチレンワックスからなる群から選ばれる少なくとも１種以上の離型剤０．２〜５重量部を配合してなることを特徴とする請求項１〜請求項４のいずれかに記載のポリアリーレンスルフィド樹脂組成物。
【請求項６】
請求項１〜請求項５のいずれかに記載のポリアリーレンスルフィド樹脂組成物を射出成形してなることを特徴とする成形品。
【発明の詳細な説明】
【０００１】
【発明の属する技術分野】
本発明は、新規なポリアリーレンスルフィド樹脂組成物及びそれを用いた成形品に関するものである。詳しくは、機械的強度、耐熱性に優れる上に、流動性に優れることから成形加工性に優れ、成形品とした際に発生するバリが低減されることから電気・電子分野の小型精密部品，薄肉成形部品等にも使用可能なポリアリーレンスルフィド樹脂組成物及びそれを用いた成形品に関するものである。
【０００２】
【従来の技術】
ポリアリーレンスルフィド樹脂（以下、ＰＡＳ樹脂とも記す。）、特にポリフェニレンスルフィド樹脂（以下、ＰＰＳ樹脂とも記す。）は、優れた耐熱性、難燃性、耐薬品性、寸法安定性、剛性及び電気絶縁性等のエンジニアリングプラスチックとしての優れた性質を有していることから、射出成形を中心として各種電機・電子部品、機械部品及び自動車部品等の用途に使用されている。しかしながら、最近の高機能化、軽量化、低コスト化等の社会的ニーズを反映して、これらの分野における成形部品は、従来以上の、薄肉化、小型化、複合化が求められる傾向にある。従って、材料としてのＰＰＳ樹脂は、成形に際し薄肉部における十分な流動性と、金型のパーティング面への樹脂の流出する現象、いわゆるバリの発生が極めて少ないことが重要である。ＰＰＳ樹脂により薄肉成形を行うには、比較的低分子量で溶融粘度の低いポリマーを用いるか、射出成形温度を通常の条件より高く設定し、ポリマーの溶融粘度を下げて成形することが一般に行われている。
【０００３】
しかしながら、これらの方法では、溶融粘度の低下に伴い、発生するバリの量も多くなるという欠点を有している。更に、成形品の機械的強度や寸法精度が低下するなどの問題点がある。特に、高流動、低バリが要求される小型精密部品等の用途においては使用が制限されてきた。
【０００４】
そこで、高度に架橋したＰＰＳ樹脂を特性改質材として配合する方法（例えば、特許文献１参照。）、ＰＰＳ樹脂にシラン化合物を配合する方法（例えば、特許文献２参照。）、ベースポリマーに特定の直鎖状ＰＰＳ樹脂と架橋ＰＰＳ樹脂を組み合わせて使用し、さらにシランカップリング剤を使用する方法（例えば、特許文献３参照。）等の方法、ポリアリーレンチオエーテル樹脂とナイロン４６樹脂をアロイ化する方法（例えば、特許文献４参照）が提案されている。
【０００５】
一方、ＰＰＳ樹脂に、層間をポリカルボン酸−過酸化物複合体で変性した膨潤性層状珪酸塩を配合する方法（例えば、特許文献５参照。）、特定のＰＰＳ樹脂に層状無機物を配合する方法（例えば、特許文献６参照。）が提案されている。
【０００６】
【特許文献１】
特開昭６４−００９２６６号公報
【特許文献２】
特開昭６３−２５１４３０号公報
【特許文献３】
特開平３−１９７５６２号公報
【特許文献４】
特開平３−６４３５８号公報
【特許文献５】
特開２００３−０４９０７０号公報
【特許文献６】
特開２００３−０９６３００号公報
【０００７】
【発明が解決しようとする課題】
しかし、上記特許文献１〜３に提案の方法においては、ある程度のバリ発生は低減されるものの、ポリブチレンテレフタレート樹脂、ポリアミド樹脂等の他のエンジニアリングプラスチックに比べると、未だバリの低減が不十分であり、また、無機フィラーを充填すると機械的物性が低下してしまい成形性も極端に低下するという課題もある。
【０００８】
また、上記特許文献４に提案された方法は、射出成形時のバリ低減にはある程度の効果はあり、成形加工性も良好であるものの、ＰＰＳ樹脂組成物の成形加工温度での熱安定性が乏しく射出成形時の安定が劣る。更に、熱安定性不良よりガスの発生があり成形品の外観を著しく低下させるという課題を有するものであった。
【０００９】
また、上記特許文献５、６に提案された方法は、射出成形時のバリ低減にはある程度の効果はあるものの、ＰＰＳ樹脂組成物に耐熱性、寸法安定性、剛性、機械的特性を付与する繊維状充填剤を用いた場合にはその流動性が劣り、成形加工性に劣るという課題を有するものであった。
【００１０】
そこで、本発明の目的は、機械的強度、耐熱性に優れる上に、流動性に優れることから成形加工性に優れ、成形品とした際に発生するバリが低減されるポリアリーレンスルフィド樹脂組成物及びそれからなる成形品を提供することにある。
【００１１】
【課題を解決するための手段】
本発明者らは、上記課題に関し鋭意検討した結果、ＰＡＳ樹脂、繊維状充填剤、特定の化合物からなるＰＡＳ樹脂組成物が機械的強度、耐熱性に優れる上に、流動性に優れることから成形加工性に優れ、成形品とした際に発生するバリが低減される樹脂組成物となることを見出し、本発明を完成させるに至った。
【００１２】
即ち、本発明は、ＰＡＳ樹脂１００重量部に対し、繊維状充填剤１０〜１５０重量部及び有機オニウム塩０．３〜５．０重量部を配合してなることを特徴とするＰＡＳ樹脂組成物及び該組成物を射出成形してなる成形品に関するものである。
【００１３】
以下に、本発明について詳細に説明する。
【００１４】
本発明のＰＡＳ樹脂組成物は、ＰＡＳ樹脂１００重量部に対し、繊維状充填剤１０〜１５０重量部及び有機オニウム塩０．３〜５．０重量部を配合してなる樹脂組成物である。
【００１５】
本発明のＰＡＳ樹脂組成物に用いられるＰＡＳ樹脂とは、例えばＰＰＳ樹脂、ポリフェニレンスルフィドスルホン、ポリフェニレンスルフィドケトン等を挙げることができ、該ＰＡＳ樹脂としては、その分子鎖の一部及び／又は末端を例えば、カルボキシル基、カルボキシ金属塩、アルキル基、アルコキシ基、アミノ基、ニトロ基等の官能基により変性されたものであってもよく、その中でも、機械的強度、耐熱性、成形加工性のバランスに優れた樹脂であることからＰＰＳ樹脂が好ましい。また、樹脂組成物とした際に繊維状充填剤との接着性に優れ、機械的性質に優れた樹脂組成物が得られることから、その分子鎖の一部及び／又は末端をカルボキシル基、カルボキシ金属塩、アミノ基、ニトロ基により変性されたＰＰＳ樹脂であることが特に好ましい。
【００１６】
該ＰＰＳ樹脂は、例えば硫化ナトリウムとｐ−ジクロロベンゼンを極性有機溶媒中で反応することにより得ることが可能であり、該ＰＰＳ樹脂としては、重合反応により得られたままのリニア型と称されるＰＰＳ樹脂、重合反応にポリハロ芳香族化合物を添加し得られる部分架橋型又は分岐型と称されるＰＰＳ樹脂、重合反応により得られたＰＰＳ樹脂を酸化硬化することにより得られる硬化型と称されるＰＰＳ樹脂のいずれを用いてもよく、その中でも、特にバリ低減化に優れた効果を発揮することから、キャピラリーレオメーターを用い３００℃で測定した非ニュートン指数が１．１〜１．７の範囲内にある部分架橋型、分岐型又は硬化型のいずれかに属するＰＰＳ樹脂であることが好ましい。なお、ここでいう非ニュートン指数は、直径１ｍｍ、長さ６０ｍｍのダイスを装着したキャピラリーレオメーターを用い、測定温度３００℃、剪断速度１０〜１０００秒−１で測定した剪断応力をそれぞれ対数プロットし、得られる直線の傾きを測定することにより得られる。
【００１７】
本発明のＰＡＳ樹脂組成物は、ＰＡＳ樹脂１００重量部に対し、繊維状充填剤１０〜１５０重量部、好ましくは２０〜１００重量部を配合してなるものである。ここで、繊維状充填剤が１０重量部未満である場合、得られるＰＡＳ樹脂組成物から得られる成形品は、機械的特性、耐熱性、剛性に劣るものとなる。一方、繊維状充填剤が１５０重量部を越える場合、得られるＰＡＳ樹脂組成物は流動性に劣るものとなり、成形加工に供した際の成形加工性に劣るものとなる。
【００１８】
本発明のＰＡＳ樹脂組成物に用いられる繊維状充填剤としては、例えばガラス繊維、炭素繊維、アラミド繊維、金属繊維、ウィスカー繊維等の繊維状充填剤を挙げることができ、その中でも特に流動性、成形加工性に優れると共に機械的強度、耐熱性にも優れるＰＡＳ樹脂組成物となることから、繊維長０．１〜６ｍｍ、繊維径３〜２０μｍを有するガラス繊維及び／又は繊維長０．１〜９ｍｍ、繊維径１〜１５μｍを有する炭素繊維であることが好ましく、特に機械的強度、耐熱性にも優れるＰＡＳ樹脂組成物となることからシランカップリング剤により表面処理された繊維長０．１〜６ｍｍ、繊維径３〜２０μｍを有するガラス繊維及び／又は繊維長０．１〜９ｍｍ、繊維径１〜１５μｍを有する炭素繊維であることが好ましい。
【００１９】
本発明のＰＡＳ樹脂組成物は、ポリアリーレンスルフィド樹脂１００重量部に対し、有機オニウム塩０．３〜５重量部、好ましくは０．５〜３重量部を配合してなるものである。ここで、有機オニウム塩が０．３重量部未満である場合、得られるポリアリーレンスルフィド樹脂組成物は流動性に劣るものとなり、成形加工に供した際の成形加工性に劣るものとなる。一方、有機オニウム塩が５重量部を越える場合、これらの成分が金型汚染を惹起し好ましくない。
【００２０】
本発明のＰＡＳ樹脂組成物に用いられる有機オニウム塩としては、例えばアンモニウム塩、ホスホニウム塩、スルホニウム塩、複素芳香族環由来のオニウム塩等が挙げられ、その中でも入手が容易で安定性に優れ、本発明のポリアリーレンスルフィド樹脂組成物が得やすいことからアンモニウム塩、ホスホニウム塩、複素芳香族環由来のオニウム塩であることが好ましい。
【００２１】
アンモニウム塩としては、例えばドデシルアンモニウム塩、ヘキサデシルアンモニウム塩、オクタデシルアンモニウム塩等の第１級アンモニウム塩；メチルドデシルアンモニウム塩、ブチルドデシルアンモニウム塩、メチルオクタデシルアンモニウム塩等の第２級アンモニウム塩；ジメチルドデシルアンモニウム塩、ジメチルヘキサデシルアンモニウム塩、ジメチルオクタデシルアンモニウム塩、ジフェニルデシルアンモニウム塩、ジフェニルオクタデシルアンモニウム塩等の第３級アンモニウム塩；テトラエチレンアンモニウム塩、テトラブチルアンモニウム塩、テトラオクチルアンモニウム塩等の同一アルキル基を有する第４級アンモニウム塩；トリメチルオクチルアンモニウム塩、トリメチルデシルアンモニウム塩、トリメチルドデシルアンモニウム塩、トリメチルテトラデシルアンモニウム塩、トリメチルヘキサデシルアンモニウム塩、トリメチルオクタデシルアンモニウム塩、トリメチルエイコサニルアンモニウム塩、トリメチルオクタデセニルアンモニウム塩、トリメチルオクタデカジェニルアンモニウム塩等のトリメチルアルキルアンモニウム塩；トリエチルオクチルアンモニウム塩、トリエチルデシルアンモニウム塩、トリエチルドデシルアンモニウム塩、トリエチルテトラデシルアンモニウム塩、トリエチルヘキサデシルアンモニウム塩、トリエチルオクタデシルアンモニウム塩、トリエチルエイコサニルアンモニウム塩、トリエチルオクタデセニルアンモニウム塩、トリエチルオクタデカジェニルアンモニウム塩等のトリエチルアルキルアンモニウム塩；トリブチルオクチルアンモニウム塩、トリブチルデシルアンモニウム塩、トリブチルドデシルアンモニウム塩、トリブチルテトラデシルアンモニウム塩、トリブチルヘキサデシルアンモニウム塩、トリブチルオクタデシルアンモニウム塩、トリブチルエイコサニルアンモニウム塩、トリブチルオクタデセニルアンモニウム塩、トリブチルオクタデカジェニルアンモニウム塩等のトリブチルアルキルアンモニウム塩；ジメチルジオクチルアンモニウム塩、ジメチルジデシルアンモニウム塩、ジメチルジテトラデシルアンモニウム塩、ジメチルジヘキサデシルアンモニウム塩、ジメチルジオクタデシルアンモニウム塩、ジメチルジオクタデセニルアンモニウム塩、ジメチルジオクタデカジェニルアンモニウム塩等のジメチルアルキルアンモニウム塩；ジエチルジドデシルアンモニウム塩、ジエチルジテトラデシルアンモニウム塩、ジエチルジヘキサデシルアンモニム塩、ジエチルジオクタデシルアンモニウム塩等のジエチルジアルキルアンモニウム塩；ジブチルジドデシルアンモニウム塩、ジブチルジテトラデシルアンモニウム塩、ジブチルジヘキサデシルアンモニム塩、ジブチルジオクタデシルアンモニウム塩等のジブチルジアルキルアンモニウム塩；メチルベンジルジヘキサデシルアンモニウム塩等のメチルベンジルアルキルアンモニウム塩；ジベンジルジヘキサデシルアンモニウム塩等のジベンジルジアルキルアンモニウム塩；トリオクチルメチルアンモニウム塩、トリデシルメチルアンモニウム塩、トリテトラデシルメチルアンモニウム塩等のトリアルキルメチルアンモニウム塩；トリオクチルエチルアンモニウム塩、トリデシルエチルアンモニウム塩、トリテトラデシルエチルアンモニウム塩等のトリアルキルエチルアンモニウム塩；トリオクチルブチルアンモニウム塩、トリデシルブチルアンモニウム塩、トリテトラデシルブチルアンモニウム塩等のトリアルキルブチルアンモニウム塩；トリメチルベンジルアンモニウム塩等の芳香族環を有する第４級アンモニウム、トリメチルフェニルアンモニウム等の芳香族アミン由来の第４級アンモニウム塩等が挙げられる。
【００２２】
また、ホスホニウム塩としては、例えばテトラブチルホスホニウム塩、テトラオクチルホスホニウム塩、トリメチルデシルホスホニウム塩、トリメチルドデシルホスホニウム塩、トリメチルヘキサデシルホスホニウム塩、トリメチルオクタデシルホスホニウム塩、トリブチルドデシルホスホニウム塩、トリブチルヘキサデシルホスホニウム塩、トリブチルオクタデシルホスホニウム塩等の第４級ホスホニウム塩等が挙げられる。
【００２３】
複素芳香環由来のオニウム塩としては、例えばピリジニウム塩、キノリウム塩等が挙げられる。
【００２４】
また、これら有機オニウム塩を構成する塩成分としては、例えば塩素、臭素等を挙げることができる。
【００２５】
そして、本発明のＰＡＳ樹脂組成物においては、特に流動性、成形加工性に優れると共に機械的強度、耐熱性にも優れるＰＡＳ樹脂組成物となることから、オクタデシルアンモニウムクロライド、ジメチルジオクタデシルアンモニウムクロライド、トリブチルヘキシルホスホニウムクロライド、オクタデシルアンモニウムブロマイド、ジメチルジオクタデシルアンモニウムブロマイド、トリブチルヘキシルホスホニウムブロマイドなる群から選ばれる少なくとも１種以上の有機オニウム塩であることが好ましい。
【００２６】
本発明のＰＡＳ樹脂組成物は、本発明の効果を損なわない限りにおいて、ポリアルキレンオキシオリゴマー化合物、チオエーテル系化合物、エステル系化合物、有機リン化合物等の可塑剤；有機リン化合物、ポリエーテルエーテルケトン等の結晶核剤；ポリオレフィン系化合物、シリコーン系化合物、長鎖脂肪族系エステル系化合物、長鎖脂肪族アミド系化合物、カルナバワックス等の離型剤；次亜リン酸塩等の着色防止剤；酸化防止剤；熱安定剤；ステアリン酸リチウム、ステアリン酸カルシウム等の滑剤；紫外線防止剤；着色剤；難燃剤；発泡剤等を含んでいてもよい。
【００２７】
また、本発明のＰＡＳ樹脂組成物は、本発明の効果を損なわない限りにおいて、ポリエステル、ポリアミド、ポリフェニレンオキサイド、ポリスルホン、四フッ化ポリエチレン、ポリエーテルイミド、ポリアミドイミド、ポリイミド、ポリカーボネート、ポリエーテルスルホン、ポリエーテルケトン、ポリエーテルエーテルケトン、エポキシ樹脂、フェノール樹脂、ポリエチレン、ポリスチレン、ポリプロピレン、ＡＢＳ樹脂、ポリアミドエラストマー、ポリエステルエラストマー、ポリアミドエステルエラストマー、ポリアルキレンオキシド、カルボキシル基を有するポリオレフィン、エポキシ基を有するポリオレフィンを含んでいてもよい。
【００２８】
さらに、本発明のＰＡＳ樹脂組成物は、成形加工に供した際の成形品の回収が容易となることから、ＰＡＳ樹脂１００重量部に対し、カルナバワックス、ポリプロピレンワックス、ポリエチレンワックスからなる群から選ばれる少なくとも１種以上の離型剤０．２〜５重量部を配合してなることが好ましい。
【００２９】
本発明のＰＡＳ樹脂組成物の製造方法としては、本発明のＰＡＳ樹脂組成物の製造が可能であればいかなる制限をうけることはなく、通常ＰＡＳ樹脂組成物を製造する際に用いられる製造方法を用いることができ、例えばＰＡＳ樹脂、繊維状充填剤、有機オニウム塩、場合によっては離型剤をＰＡＳ樹脂の溶融状態下で機械的剪断を行い混合を行う方法を挙げることができ、その際に用いる装置としては混練装置であればよく、例えばブラベンダーミキサー、一軸押出機、二軸押出機、ニーダー、ミル等を挙げることができる。そして、特に混練能力に優れた二軸押出機による溶融混練方法が好ましい。また、混練温度は、通常２８０〜３７０℃の中から適宜選択される。原料の混合順序にも特に制限はなく、全ての原材料を配合した後上記の方法により溶融混練する方法、原材料の一部を配合した後で上記の方法により溶融混練し、さらに残りの原材料を配合し溶融混練する方法、あるいは原材料の一部を配合後単軸あるいは二軸の押出機により溶融混練中にサイドフィーダーを用いて残りの原材料を混合する方法など、いずれの方法を用いてもよい。また、溶融混練時に発生する水分や低分子量の揮発成分を除去する目的で、ベント口を設けることも可能である。
【００３０】
本発明のＰＡＳ樹脂組成物は、流動性に優れ、成形加工性にも優れることから射出成形装置による通常の射出成形により、機械的特性、耐熱性に優れ、バリが低減化された成形品を得ることが可能となる。
【００３１】
本発明により得られるＰＡＳ樹脂組成物は、耐薬品性、成形加工性、寸法安定性などの特性を保持し、良好な機械的強度及び耐熱性をも合わせ持ち、しかも軽量であることを特徴とする。さらに、得られたＰＡＳ樹脂組成物は、射出成形機、押出成形機、圧縮成形機などを用いて任意の形状に成形することができるが、特に射出成形には好適な樹脂組成物である。本発明のＰＡＳ樹脂組成物の成形体は、電気・電子機器部材、自動車部材及びＯＡ機器部材などに幅広く使用できる。
【００３２】
【実施例】
以下、本発明を実施例によって具体的に説明するが、本発明はこれら実施例によりなんら制限されるものではない。
【００３３】
なお、得られたＰＡＳ樹脂及びＰＡＳ樹脂組成物は、以下の方法により評価・測定した。
【００３４】
〜ＰＡＳ樹脂の溶融粘度〜
直径１ｍｍ、長さ２ｍｍのダイスを装着した高化式フローテスターにより測定温度３１５℃、荷重１０ｋｇの条件下で測定した。
【００３５】
〜ＰＡＳ樹脂の非ニュートン指数〜
直径１ｍｍ、長さ６０ｍｍのダイスを装着したキャピラリーレオメータにて測定温度３００℃、剪断速度１０〜１０００（秒−１）に対する剪断応力をそれぞれ測定し、それらの対数プロットの傾きから計算した。
【００３６】
〜ＰＰＳ樹脂組成物の比重〜
ＡＳＴＭ  Ｄ−７９２（１９９０）に従って測定を行った。
【００３７】
〜ＰＰＳ樹脂組成物の曲げ強度〜
ＡＳＴＭ  Ｄ−７９０（１９９０）に従って測定を行った。
【００３８】
〜ＰＰＳ樹脂組成物の流動性〜
厚さ１．０ｍｍ、幅１０ｍｍのバーでスパイラル状の目盛りのついた金型を装着した射出成型機を用い、シリンダー温度３１０℃、金型温度１４０℃、射出圧力１８３ＭＰａで成形した際のスパイラル長を測定した。
【００３９】
合成例１（ＰＰＳ（１）樹脂の合成）
攪拌機を装備する１５リットルオートクレーブに、Ｎａ２Ｓ・２．９Ｈ２Ｏ１８６６ｇ及びＮ−メチル−２−ピロリドン５ｌを仕込み、窒素気流下攪拌しながら徐々に２０５℃まで昇温して、４０７ｇの水を留去した。この系を１４０℃まで冷却した後、ｐ−ジクロロベンゼン２１５０ｇとＮ−メチル−２−ピロリドン１５００ｇを添加し、窒素気流下に系を封入した。この系を２時間かけて２２５℃に昇温し、２２５℃にて２時間重合させた後、３０分かけて２５０℃に昇温し、さらに２５０℃にて３．０時間重合を行った。重合終了後、室温まで冷却しポリマーを遠心分離機により単離した。温水でポリマーを繰り返し洗浄し１００℃で一昼夜乾燥することにより２８０ポイズのＰＰＳ樹脂（ＰＰＳ樹脂（１））を得た。ＰＰＳ樹脂（１）の非ニュートン指数は、１．０３であった。
【００４０】
合成例２（ＰＰＳ樹脂（２）の合成）
合成例１で得られたＰＰＳ樹脂（１）を、さらに空気雰囲気下２５０℃で３時間硬化を行ったところ溶融粘度１８００ポイズ、非ニュートン指数１．４８のＰＰＳ樹脂（２）を得た。
【００４１】
合成例３（ＰＰＳ樹脂（３）の合成）    合成例１で得られたＰＰＳ樹脂（１）を、さらに窒素雰囲気下２３５℃で５．５時間、加熱処理し、ＰＰＳ樹脂（３）を得た。得られたＰＰＳ樹脂（３）は、実質的に熱酸化架橋されていないものであり、溶融粘度４３００ポイズ、非ニュートン指数１．７５であった。
【００４２】
実施例１
合成例２で得られたＰＰＳ樹脂（２）１００重量部に対し、有機オニウム塩としてジメチルジオクタデシルアンモニウムクロライド１重量部及びカルナバワックス０．２重量部をあらかじめヘンシェルミキサーにて均一に混合した。その後、スクリュー径３７ｍｍφの二軸押出機（（東芝機械（株）製、ＴＥＭ−３５Ｂ−１０２Ｂ）を用い、ＰＰＳ樹脂（２）１００重量部に対し繊維径１０μｍ、繊維長３ｍｍのガラス繊維７０重量部をサイドフィーダーから供給しながら、シリンダー温度３００℃で溶融混練してペレット化しＰＰＳ樹脂組成物を得た。得られたペレットは１７５℃で５時間乾燥した。
【００４３】
シリンダー温度３１０℃、金型温度１４０℃に設定した射出成形機（住友重機械工業製、ＳＥ７５Ｓ）により、得られたＰＰＳ樹脂組成物を試験片に成形し、成形性、流動性、比重、曲げ強度の評価を行い、その結果を表１に示した。
【００４４】
また、同じ射出成形機でを用いて、シリンダー温度３１０℃、金型温度１４０℃、射出圧力５０〜１２０ＭＰａ射出速度中速でカードエッジ型コネクター成形し、その際のバリ長の測定を行い、その結果を表１に示した。
【００４５】
【表１】
2005068187.tif 000002
実施例２
実施例１のジメチルジオクタデシルアンモニウムクロライドの添加量を３重量部に変更した以外は、実施例１同様の方法によりＰＰＳ樹脂組成物ペレットを作成した。また、実施例１同様の方法により評価結果を行い、その結果を表１に示した。
【００４６】
実施例３
実施例１のガラス繊維を炭素繊維に変更し表１に示す配合量で実施例１同様の方法によりＰＰＳ樹脂組成物ペレットを作成した。また、実施例１同様の方法により評価結果を行い、その結果を表１に示した。
【００４７】
実施例４
実施例３の炭素繊維の添加量及びジメチルジオクタデシルアンモニウムクロライドの添加量を変更した以外は、実施例１同様の方法によりＰＰＳ樹脂組成物ペレットを作成した。また、実施例１同様の方法により評価結果を行い、その結果を表１に示した。
【００４８】
実施例５
合成例３で得られたＰＰＳ樹脂（３）を用い、実施例１と同様の配合、操作及び評価を行い、その結果を表１に示した。
【００４９】
実施例６
合成例１で得られたＰＰＳ樹脂（１）を用い、実施例１と同様の配合、操作及び評価を行い、その結果を表１に示した。
【００５０】
比較例１
実施例１で使用したジメチルオクタデシルアンモニウムクロライドを除き表２に示す配合に変更した以外は、実施例１同様の操作及び評価を行い、その結果を表２に示した。得られた樹脂組成物は、流動性が劣るものであった。
【００５１】
【表２】
2005068187.tif 000003
比較例２
実施例１で使用したジメチルオクタデシルアンモニウムクロライドの添加量を表２に示す割合に変更した以外は、実施例１同様な操作及び評価を行い、その結果を表２に示した。得られた樹脂組成物は、流動性は良好であったがバリ長、曲げ強度が劣るものであった。
【００５２】
比較例３
実施例１で使用したガラス繊維及び有機オニウム塩の添加量を表２に示す割合に変更した以外は、実施例１同様な操作及び評価を行い、その結果を表２に示した。得られた樹脂組成物は、バリ長、曲げ強度は良好であるが流動性が劣るものであった。
【００５３】
比較例４
実施例４で使用したジメチルオクタデシルアンモニウムクロライドを除き表２に示す配合に変更した以外は、実施例１同様の操作及び評価を行い、その結果を表２に示した。得られた樹脂組成物は、流動性が劣るものであった。
比較例５
合成例１で得られたＰＰＳ樹脂（１）を用い、実施例１で使用したジメチルオクタデシルアンモニウムクロライドを除き表２に示す配合に変更した以外は、同様の配合、操作及び評価を行い、その結果を表２に示した。得られた樹脂組成物は、流動性、曲げ強度は良好であるがバリ長が劣るものであった。
【００５４】
比較例６
実施例３の炭素繊維の添加量を表２に示す割合に変更した以外は、実施例３同様の操作及び評価を行い、その結果を表２に示した。得られた樹脂組成物は、流動性は良好であるが曲げ強度、バリ長が劣るものであった。
【００５５】
【発明の効果】
以上の説明から明らかなように、本発明によれば、流動性に優れ、バリの発生が少ないポリアリーレンサルファイド樹脂組成物が得られるため、その工業的価値は高い。